(57)【要約】【課題】  導電性樹脂ペーストに含まれるエポキシ樹脂の含有量に対し、柔軟性骨格を持ったエポキシ樹脂を一定の割合で置き換えて含有させることで、硬化物が振動や温度変化により発生する応力を緩和できる導電性樹脂ペーストを提供する。【解決手段】  金属粉末とエポキシ樹脂と硬化剤と硬化促進剤を含む金属ペーストで、前記エポキシ樹脂が、前記エポキシ樹脂の構造式における末端部にエポキシ基が導入されている２官能エポキシ樹脂であり、前記エポキシ樹脂が、ビスフェノールＡ骨格を含み、且つ前記エポキシ樹脂の構造式における末端部にエポキシ基が導入されている２官能エポキシ樹脂の第１のエポキシ樹脂と、構造式における主鎖がポリグリコールであり、前記構造式の両末端部にエポキシ基を備えた第２のエポキシ樹脂からなり、前記硬化促進剤の融点が、１８０℃以上であることを特徴とする金属ペースト。【選択図】  なし【特許請求の範囲】
【請求項１】
金属粉末とエポキシ樹脂と硬化剤と硬化促進剤を含む金属ペーストで、
前記エポキシ樹脂が、前記エポキシ樹脂の構造式における末端部にエポキシ基が導入されている２官能エポキシ樹脂であり、
前記エポキシ樹脂が、ビスフェノールＡ骨格を含み、且つ前記エポキシ樹脂の構造式における末端部にエポキシ基が導入されている２官能エポキシ樹脂からなる第１のエポキシ樹脂と、構造式における主鎖がポリグリコールであり、前記構造式の両末端部にエポキシ基を備えた第２のエポキシ樹脂からなり、
前記硬化促進剤の融点が、１８０℃以上であることを特徴とする金属ペースト。
【請求項２】
前記硬化促進剤が、イミダゾールであることを特徴とする請求項１に記載の金属ペースト。
【請求項３】
前記エポキシ樹脂のエポキシ当量が、１００〜５００［ｇ／ｅｑ］であることを特徴とする請求項１又は２に記載の金属ペースト。
【請求項４】
前記硬化剤が、フェノール樹脂であることを特徴とする請求項１から３のいずれか１項に記載の金属ペースト。
【請求項５】
前記金属粉末が銀粉末であることを特徴とする請求項１から４のいずれか１項に記載の金属ペースト。
【請求項６】
前記銀粉末が、球状の銀粉末とフレーク状の銀粉末の混合粉末であることを特徴とする請求項５に記載の金属ペースト。
【請求項７】
チップ電子部品の端面形成用電極ペーストが、請求項１から６のいずれか１項に記載の金属ペーストであることを特徴とする端面形成用電極ペースト。
【発明の詳細な説明】
【技術分野】
【０００１】
本発明は、導電性樹脂ペーストに関し、特に、抵抗体、コンデンサ、インダクタなどのチップ部品の端面電極の形成に使用するための導電性樹脂ペーストに関する。
【背景技術】
【０００２】
従来のチップ部品は、端面電極に、Ａｇ、Ｃｕ、Ｎｉ等のペースト焼成膜が形成されている。その焼成膜の表面にＮｉめっき、Ｓｎめっきを施して端面電極が完成する。このチップ部品は、基板にはんだ付けすることにより基板に実装される。しかしながら、その実装基板の使用環境が、熱ストレスや振動などの、熱膨張、機械的ストレスがかかりやすい環境に晒されている場合、はんだ付けされた基板とチップ部品本体やその端面電極の接合部分にクラックが生じ破壊されることがある。
【０００３】
このクラックを防止するために、Ａｇ、Ｃｕ、Ｎｉ等のペースト焼成膜から形成された端面電極の外側に、熱硬化性の導電性樹脂ペーストによる電極層を形成し、その外側にＮｉめっき、Ｓｎめっきを施すことにより、端面電極への応力が緩和され、クラックの発生が抑制できることが知られている。
その熱硬化性の樹脂としては、主にエポキシ樹脂が用いられている。
【０００４】
ところで、チップ部品に上記のような端面電極の構造を形成するためには以下の方法が用いられる。ここでは積層セラミックコンデンサ（ＭＬＣＣ）の端面電極を例として説明する。
セラミック層と内部電極層を備えた積層セラミック焼結体素子を用意する。この素子の両端面にＡｇ、Ｃｕ、Ｎｉ等の金属ペーストを塗布し、７００℃〜１３００℃の温度で焼成し、内部電極層と端面電極を焼結によって物理的に接合させた端面下地電極層を形成する。この端面下地電極層の上に応力緩和を目的とし、熱硬化性の導電性樹脂ペーストを形成する。
【０００５】
一般に、ペースト浸漬端面塗布機としては通称“パロマ方式”が用いられる。まず、前述のコンデンサ素子の一方の下地端面電極が形成された一方端面を、６００μｍの膜厚で定盤上に展開した導電性樹脂ペーストに浸漬し、下地端面電極が形成された一方端面に導電性樹脂ペーストを塗布する。チップ素子はキャリアプレートに設けられた貫通孔に装着され、定盤上にドクターブレードで展開されたペースト塗膜に、一方の素子端面を挿入して浸漬し、下地端面電極が形成された一方端面に導電性樹脂ペーストを塗布する。
【０００６】
これをオーブンで１５０℃、１０〜３０ｍｉｎの条件で加熱し、仮硬化した樹脂端面電極を形成する。次に、仮硬化した樹脂端面電極面から、素子の端面部をピンで押し込み、キャリアプレートの反対面に素子を露出させる。露出させたコンデンサ素子の他方端面に対しても同様の方法でペーストを浸漬塗布し、再度オーブンで１５０℃、１０〜３０ｍｉｎの条件で加熱し、両端に仮硬化した樹脂端面電極が形成されたセラミック素子を得る。
キャリアプレートから再度ピンで押し込み、両端に仮硬化した樹脂端面電極が形成されたセラミック素子を回収する。この素子をオーブンで２００℃で６０ｍｉｎ加熱し、樹脂端面を硬化して下地電極上に樹脂端面電極が形成されたセラミック素子を得る。
【０００７】
特許文献１には、平均粒径１μｍ〜６μｍのゴム粒子を添加して応力緩和を改善した外部電極用導電性ペーストの技術が開示されている。しかし、特許文献１に開示された技術では、電極用導電性ペーストの硬化物はバルクとしては曲げ弾性を満たすが、ＭＬＣＣの端面電極の電極用導電性ペーストの硬化物の最も薄い部分は１０μｍ以下であり、平均粒径１μｍ〜６μｍのゴム粒子を使うと、電極用導電性ペーストの硬化物の最も薄い部分は、曲げ弾性率の部分的な偏りにより電極用導電性ペーストの硬化物のクラックの発生の可能性がある。
【先行技術文献】
【特許文献】
【０００８】
【特許文献１】特開２０１５−１１１５７６号公報
【発明の概要】
【発明が解決しようとする課題】
【０００９】
導電性樹脂ペーストに含まれるエポキシ樹脂の含有量に対し、柔軟性骨格を持ったエポキシ樹脂を一定の割合で置き換えて含有させることで、硬化物が振動や温度変化により発生する応力を緩和できる導電性樹脂ペーストを提供する。
【課題を解決するための手段】
【００１０】
このような状況の中、本発明の第１の発明は、金属粉末とエポキシ樹脂と硬化剤と硬化促進剤を含む金属ペーストで、前記エポキシ樹脂が、前記エポキシ樹脂の構造式における末端部にエポキシ基が導入されている２官能エポキシ樹脂であり、前記エポキシ樹脂が、ビスフェノールＡ骨格を含み、且つ前記エポキシ樹脂の構造式における末端部にエポキシ基が導入されている２官能エポキシ樹脂の第１のエポキシ樹脂と、構造式における主鎖がポリグリコールであり、前記構造式の両末端部にエポキシ基を備えた第２のエポキシ樹脂からなり、前記硬化促進剤の融点が、１８０℃以上であることを特徴とする金属ペーストである。
【００１１】
本発明の第２の発明は、第１の発明における硬化促進剤が、イミダゾールであることを特徴とする金属ペーストである。
【００１２】
本発明の第３の発明は、第１及び第２の発明におけるエポキシ樹脂のエポキシ当量が、１００〜５００［ｇ／ｅｑ］であることを特徴とする金属ペーストである。
【００１３】
本発明の第４の発明は、第１から第３の発明における硬化剤が、フェノール樹脂であることを特徴とする金属ペーストである。
【００１４】
本発明の第５の発明は、第１から第４の発明における金属粉末が、銀粉末であることを特徴とする金属ペーストである。
【００１５】
本発明の第６の発明は、第５の発明における銀粉末が、球状の銀粉末とフレーク状の銀粉末の混合粉末であることを特徴とする金属ペーストである。
【００１６】
本発明の第７の発明は、チップ電子部品の端面形成用電極ペーストが、第１から第６の発明における金属ペーストであることを特徴とする端面形成用電極ペーストである。
【発明の効果】
【００１７】
本発明によれば、導電性樹脂ペーストである本発明に係る金属ペーストに含まれるエポキシ樹脂を、その含有量に対して柔軟性骨格を持ったエポキシ樹脂を一定の割合で置き換えたエポキシ樹脂とすることで、その硬化物が振動や温度変化により発生する応力を緩和する働きを有することによって、チップ部品等でのクラック発生を抑制する効果をもたらし、工業上顕著な効果を奏するものである。
【発明を実施するための形態】
【００１８】
本発明は、金属粉末とエポキシ樹脂と硬化剤と硬化促進剤を含む金属ペーストで、使用するエポキシ樹脂が、ビスフェノールＡ骨格を含み、且つ前記エポキシ樹脂の構造式の末端にエポキシ基が導入されている２官能エポキシ樹脂からなる第１のエポキシ樹脂と、構造式おける主鎖がポリグリコールであり、前記構造式の両末端部にエポキシ基を備えた第２のエポキシ樹脂からなり、前記硬化促進剤の融点が１８０℃以上であることを特徴とする。
【００１９】
以下、本発明に係る金属ペーストの個々の構成要素を説明する。
１）金属粉末
金属粉末は、球状金属粉末やフレーク状金属粉末を使用することができる。
球状金属粉末の平均粒径は０．１μｍから５μｍの範囲のものを使用できる。他方、フレーク状金属粉末は鱗片径にて１μｍ〜１５μｍ程度の粉末を使用できる。
球状金属粉末の平均粒径が５μｍを超えると金属ペーストの硬化膜中の金属粒子ごとの接触が阻害されて硬化膜の導電性が悪化することがある。一方、球状金属粉末の平均粒径が０．１μｍ未満では、金属ペーストの流動性が悪化し、金属ペーストの塗布面の平坦性が悪化することがある。
【００２０】
フレーク状金属粉末の鱗片径が１μｍ未満では、金属ペーストの硬化膜の導電性が悪化することがある。その鱗片径が１５μｍを超えると金属ペーストの硬化膜の平坦性が悪化することがある。
【００２１】
さらに、金属ペーストでは、球状金属粉末とフレーク状金属粉末を混合して用いることができる。球状金属粉末とフレーク状金属粉末を混合して用いる場合、金属粉末に占めるフレーク状金属粉末の割合を７０質量％以下とすることが望ましい。金属粉末に占めるフレーク状金属粉末の割合の望ましい範囲は３０質量％から７０質量％である。すなわち、球状金属粉末／フレーク状金属粉末の表記で７０／３０〜３０／７０であることが望ましいのである。
金属粉末に占めるフレーク状金属粉末の割合が７０質量％を超えると、金属ペーストの流動性が悪化し、金属ペーストの塗布面の平坦性が悪化する。一方、金属粉末に占めるフレーク状金属粉末の割合が３０質量％未満の場合には、金属ペーストの硬化物の導電性が悪化することがある。
【００２２】
用いる金属粉末の材質は、Ａｇ粉、Ｎｉ粉、Ｃｕ粉、ＡｇコートＣｕ粉、ＡｇコートＮｉ粉、ＡｇコートＮｉＣｕＺｎ合金粉、等の導電性粉末を単独または混合して使用できる。なお、樹脂硬化後の導電性を考慮するとＡｇ粉が望ましい。また、貴金属コストの低減から、Ａｇの各種コート粉や、Ｎｉ粉を単独、または混合して使用可能である。
【００２３】
２）樹脂
本発明に係る金属ペーストは熱硬化性のペーストであり、エポキシ樹脂と硬化剤と硬化促進剤が含まれる。
ここで、エポキシ樹脂とは、金属ペーストに含まれる未硬化のエポキシ樹脂を指し、硬化物についてエポキシ樹脂硬化物、又は単に硬化物という。
エポキシ樹脂と硬化剤の選択により、金属ペースト硬化物の特性が影響を受ける。即ち本発明に係る金属ペーストは、硬化物の樹脂端面電極の表面にＮｉめっきやＳｎめっきを湿式めっき法で形成する。その湿式めっきを施す為に、硬化物には耐薬品性が求められる。
【００２４】
本発明の金属ペーストに用いることができる第１のエポキシ樹脂は、二官能基型のエポキシ樹脂であり、ビスフェノールＡ型エポキシ樹脂とビスフェノールＦ型エポキシ樹脂を用いることができる。このうち、硬化物のガラス転移点が高くなる傾向から、エポキシ樹脂の一部にビスフェノールＡ型エポキシ樹脂を用いることが望ましい。
このようなビスフェノールＡ型エポキシ樹脂には「ｊＥＲ８２５、ｊＥＲ８２７、ｊＥＲ８２８、ｊＥＲ８３４（三菱ケミカル株式会社製）」、「ＥＰＩＣＬＯＮ８４０、ＥＰＩＣＬＯＮ８５０、ＥＰＩＣＬＯＮ８６０、ＥＰＩＣＬＯＮ１０５０、ＥＰＩＣＬＯＮ１０５５（ＤＩＣ株式会社製）」が挙げられる。
【００２５】
また、ビスフェノールＡと炭化水素骨格、エーテル骨格、グリコール骨格を備えた変性エポキシ樹脂も用いることができる。このような変性エポキシ樹脂には、「ＥＰＩＣＬＯＮ  ＥＸＡ−４８１６、ＥＰＩＣＬＯＮ  ＥＸＡ−４８５０、ＥＰＩＣＬＯＮ  ＴＳＲ−９６０、ＥＰＩＣＬＯＮ  ＴＳＲ−６０１（ＤＩＣ株式会社製）」等が挙げられる。
【００２６】
本発明の金属ペーストに用いることができる第２のエポキシ樹脂は、二官能基型のエポキシ樹脂であり、その構造式における主鎖に、ビスフェノール型骨格ではなく、ポリグリコール骨格を備えるものである。この第２のエポキシ樹脂は、骨格にベンゼン環を持たないため、エポキシ樹脂硬化物の曲げ弾性率を下げることができ、金属ペースト硬化物に柔軟性を与える。
【００２７】
このような第２のエポキシ樹脂としては、ポリプロピレングリコールジグリシジルエーテルがあり、ＤＥＲ７３２、ＤＥＲ７３６（Ｏｌｉｎ株式会社製）が知られている。
【００２８】
第１のエポキシ樹脂と第２のエポキシ樹脂の配合割合は、第１のエポキシ樹脂：第２のエポキシ樹脂の配合割合で、９０：１０〜４０：６０である。第２のエポキシ樹脂の配合割合が１０未満では、金属ペースト硬化物の曲げ弾性率が高く、第２のエポキシ樹脂の割合が６０を超えると、接着強度が低下する。
【００２９】
本発明で用いる第１のエポキシ樹脂および第２のエポキシ樹脂は、エポキシ当量が１００〜５００［ｇ／ｅｑ］であることが望ましく、エポキシ当量１００〜４５０［ｇ／ｅｑ］がより望ましい。ここで、エポキシ当量とは、エポキシ樹脂の分子量を１つのエポキシ樹脂分子に含まれるエポキシ基の数で割った値である。
エポキシ当量が５００［ｇ／ｅｑ］以下の場合、エポキシ樹脂の分子量が小さくなり、金属ペーストの流動性から望ましい。また、エポキシ当量が５００［ｇ／ｅｑ］を超えると、エポキシ樹脂硬化物の架橋は少なくなり、エポキシ樹脂の耐熱性が下がる問題が生じる。しかし、エポキシ当量が５００［ｇ／ｅｑ］以下では、反応するエポキシ基が多く含まれるため、硬化反応（エポキシ基の架橋反応）が多く行われることとなる。エポキシ基の架橋反応が不十分だとエポキシ樹脂硬化物は十分な特性を発揮せず、結果として金属ペーストの硬化物は、十分な硬化特性を発揮しない。
【００３０】
さらに、硬化剤は、エポキシ樹脂硬化物の耐熱性や化学的耐性にも影響する。
また、金属ペーストを均一の厚み、且つ平滑に塗布する為には、硬化剤や硬化促進剤の選択が重要になる。硬化剤は、金属ペーストの保存性や作業性にも影響し、保存時や金属ペーストの塗布時には、硬化反応が発生しないことが求められる。
このような硬化を求められるエポキシ樹脂と硬化剤の反応は、エポキシ樹脂のエポキシ基と反応してエポキシ樹脂の分子間に架橋して硬化する。エポキシ硬化剤としては、アミン化合物、尿素化合物、フェノール化合物、ピロメリット酸無水物、トリメリット酸無水物等の多塩基酸無水物が知られている。
【００３１】
本発明に係る金属ペーストでは、硬化剤は、硬化物の湿式めっき液への耐性や、耐湿性、接着性の為、フェノール樹脂が望ましく、ノボラック型フェノール樹脂がさらに望ましい。硬化剤にノボラック型フェノール樹脂を用いると、エポキシ樹脂硬化物の架橋密度が高まり、耐熱性、耐湿性、耐薬品性が向上する。
【００３２】
エポキシ樹脂と硬化剤の配合割合は、エポキシ樹脂のエポキシ当量に応じて、硬化剤の反応する官能基の当量を合わせることで配合できる。硬化剤にフェノール樹脂を用いる場合は、硬化剤の水酸基当量とエポキシ樹脂のエポキシ当量を対比して配合割合を定めることができる。なお、水酸基当量とは、フェノール樹脂の分子量を１つのフェノール樹脂に含まれる水酸基の数で割った値である。
なお、硬化剤が、粉末状などの固形の場合は、金属ペーストに添加できる溶剤に溶解して用いることができる。
【００３３】
さらに、エポキシ樹脂とフェノール樹脂の硬化反応を考察すると、その硬化反応は、加熱をしても進行しにくい点が知見される。そこで、反応を促進させる硬化促進剤の添加が必要になる。
この硬化促進剤は、融点１８０℃以上のイミダゾール系化合物を使用する。これらは性状が粉末であり、液状のイミダゾールように塗布作業時にペーストから蒸発することがないから、金属ペーストの硬化の過程でも硬化促進剤の機能が発揮される。
【００３４】
このような、１８０℃以上の融点を備えたイミダゾール系化合物には、２，４−ジアミノ−６−［２‘−メチルイミダソリル−（１’）］エチル−ｓ−トリアジン、２−４−ジアミノ−６−［２‘−ウンデシルイミダゾリル−（１’）］−エチル−ｓ−トリアジン、２−４−ジアミノ−６−［２‘−エチル４’−メチルイミダゾリル−（１’）］−エチル−ｓ−トリアジン、２−フェニル−４−メチル−５−ヒドロキシメチルイミダゾール、１−メチルイミダゾールを挙げることができる。
また、それらは樹脂硬化反応において１５０℃以上の温度で促進作用が機能する。これらイミダゾール系化合物は固形の粉末状であり、金属ペーストに添加するには、金属ペーストに使用される溶剤にイミダゾール系化合物を溶解して使用することができる。
【００３５】
本発明に係る金属ペーストが使用されるチップ部品の端面電極の形成は、チップ部品の一方の端面に金属ペーストを塗布し、１５０℃で１０分から３０分で仮硬化させた後、他方の端面に金属ペーストを塗布し、同じ条件で仮硬化を行い、その後、２００℃で硬化させるもので、本発明に係る金属ペーストに使用する硬化促進剤は、融点を１８０℃以上とすることで、１５０℃程度の仮硬化の温度では機能を残して緩やかに作用し、融点以上の２００℃での硬化でエポキシ樹脂とフェノール硬化剤との架橋反応を十分に促進させることができる。
【００３６】
硬化促進剤の配合割合は、エポキシ当量などを考慮して決めればよく、本発明に係る金属ペーストで用いられるエポキシ当量１００〜５００［ｇ／ｅｑ］のエポキシ樹脂の場合は、エポキシ樹脂と硬化剤の合計の１００重量部に対し、０．３重量部から５重量部の範囲で添加できる。硬化促進剤の添加量が０．３重量部未満の場合は、硬化反応が促進しない場合があり、硬化促進剤が５重量部を超える場合は、硬化物の形状が変形する場合がある。
【００３７】
これらのエポキシ樹脂、硬化剤、硬化促進剤の選択により、金属ペーストの保存性や作業性を備えつつ、仮硬化を経ても十分に硬化し、金属ペーストの硬化物は、エポキシ樹脂硬化物のガラス転移点を高め、耐薬品性等を発揮することができる。
【００３８】
本発明に係る金属ペーストは、金属粉末とエポキシ樹脂と硬化剤と硬化促進剤を混合することで製造できる。金属ペーストの各原料を混合して金属ペーストを得るには、公知のペーストの製造方法である３本ロールミルや自公転ミキサー等を用いることができる。
金属ペーストに含まれる金属粉末の含有量は、６０質量％〜９５質量％であり、金属ペーストの塗布性や、金属ペースト硬化物の密着性、電気特性から７０質量％〜９０質量％が望ましい。
【００３９】
金属ペーストには、ペーストの粘性を調整するために、各種溶剤を添加することができる。その溶剤は、樹脂を十分に溶解し、かつ塗布作業性において沸点が２００℃〜２５０℃程度の溶剤が望ましい。特に、モノテルペンアルコール類はペーストのチクソ比の上昇を抑制することができ、塗布形状の安定化に効果があり望ましい。特にターピネオールやジヒドロターピネオールが望ましい。
又、金属ペーストには、公知の消泡剤や分散剤を添加することもできる。さらに、密着性や分散性を改善するためにシランやチタンなどの各種カップリング剤の添加もできる。
【００４０】
得られた金属ペーストは、チップ部品の端面に塗布、硬化され、樹脂端面電極を形成できる。チップ部品の両側にある一方の端面に、金属ペーストを塗布し、１５０℃×１０分〜３０分で仮硬化し、チップ部品の他方の端面に、金属ペーストを塗布し、１５０℃×１０分〜３０分で仮硬化し、その後、２００℃で硬化させることで、樹脂端面電極を形成できる。また、樹脂端面電極の表面に化学めっきでＮｉめっきやＳｎめっきを施すこともできる。
【実施例】
【００４１】
以下、実施例を用いて本発明を更に説明する。
（１）金属粉末
銀粉末を金属粉末に用いた。球状銀粉末とフレーク状銀粉末を５０／５０の重量比で用いた。使用した球状銀粉末の平均粒径は、ＳＥＭ像で測定したところ、０．２μｍであった。一方のフレーク状銀粉末の鱗片径は、ＳＥＭ像で測定したところ、１０μｍであった。また、フレーク状銀粉末の表面はステアリン酸を表面処理して被覆されている。
【００４２】
（２）有機組成
第１のエポキシ樹脂には、エポキシ当量１８４［ｇ／ｅｑ］のビスフェノールＡ型エポキシ樹脂を使用し、第２のエポキシ樹脂にはエポキシ当量１８４［ｇ／ｅｑ］のポリプロピレングリコールジグリシジルエーテルを用いた。
第１のエポキシ樹脂と第２のエポキシ樹脂の比率は、実施例１が８：２、実施例２を７：３、実施例３では５：５とした。また、比較例１では、第２のエポキシ樹脂を加えずに、第１のエポキシ樹脂のみとした。
【００４３】
硬化剤には水酸基当量として１０５のフェノールノボラック樹脂を用いた。このフェノール樹脂は固体であるため、固形分３０ｗｔ％としてターピネオールに溶解してから用いた。エポキシ樹脂と硬化剤は、エポキシ当量と水酸基当量が等価になるように配合した。
硬化促進剤は、２−フェニル−４−メチル−５−ヒドロキシメチルイミダゾールを用いた。
溶剤は、沸点が２００℃〜２４０℃程度のエポキシ樹脂に可溶な溶剤を用いた。モノテルペンアルコールとして、ターピネオール（ＴＰＯ）を用いた。
【００４４】
（３）ペースト作製
金属粉末を８０質量％、エポキシ樹脂、硬化剤、硬化促進剤を加え、３本ロールミルで混練することで金属ペーストを得た。第１のエポキシ樹脂と第２のエポキシ樹脂は合計で１１質量％とし、硬化促進剤を０．１６質量％加えた。
溶剤のターピネオールで適宜希釈調整し、下記に示す粘度計を用いた粘度測定により、１０ｒｐｍ回転数での粘度が、２０〜３０Ｐａ・ｓの範囲になるように調整した。
【００４５】
（４）粘度測定
粘度は、「ブルックフィールドＨＢＴ回転粘度計」を用いて測定した。
なお、１０回転／分（１０ｒｐｍ）シェアレートが「４ｓ−１」となる条件で粘度を側定した。
【００４６】
［特性評価］
下記の特性評価の結果を表１に併せて示す。
＜比抵抗の測定＞
実施例、比較例の金属ペーストについて、１インチ角、厚さ１ｍｍのアルミナ基板上に、２００メッシュのステンレス製スクリーンを用い、長さ６０ｍｍ、幅０．６ｍｍ、厚さ３０μｍのコの字パターン印刷を行い、大気中で１５０℃、３０分間乾燥後、２００℃、６０分間硬化させ、外部電極を形成した。パターンの厚さは、東京精密株式会社製の「表面粗さ形状測定機」にて、パターンと交差するように測定した３点の数値の平均より求めた。硬化後に、マルチメータＬＣＲメーターを用い、４端子法で比抵抗を測定した。
【００４７】
＜密着強度の測定＞
実施例、比較例のペーストを１インチ角、厚さ１ｍｍのアルミナ基板上に、２ｍｍ角のパッドを印刷し、その上に１．５ｍｍ角のシリコンチップをのせ、２００℃×６０分で硬化させた。その後、接着面をプッシュプルゲージで側面から突き、シリコンチップが剥がれた時の数値を読み取った。
【００４８】
＜曲げ弾性率の測定＞
テフロン（登録商標）板に耐熱テープ４枚を重ね、１０ｍｍ×５０ｍｍのエリアを囲むように貼り付け、実施例、比較例のペーストを塗布し、２００℃×６０分で硬化させた。硬化後、試験片をテフロン（登録商標）板から剥がし曲げ試験用試料とした。
各々の試験片は島津サイエンス製オートグラフで曲げ弾性率を測定した。
さらに、試験片を大気中１５０℃の雰囲気下に保持して熱劣化させて曲げ弾性率を測定した。
【００４９】
【表１】
2019207762.tif 000002